Brevet FR2314786A1 — publié le 19770114

L'invention concerne une poudre de coulée exempte de fluor pour la coulée continue et la coulée en lingots d'aciers calmes par l'aluminium. Pour recouvrir et isoler le ménisque) dans les lingotières ainsi que dans les coquilles dtinstallations de coulée continue, on connait une multitude de poudres de coulée qui ,entre autres incon vénients, contiennent comme impuretés du spath-fluor ou des corps fluors. L'addition de CaF2 à la scorie conduit, par exemple, en un temps d'action prolongé, i des corrosions des constructions d'acier en dessous de la coquille. T'invention a pour but de fournir une poudre de coulée qui, dans la coulée continue et la coulée en lingots d'aciers calmés à l'aluminium, évite les inconvénients ci-dessus ainsi que d'autres inconvénients, attribuables par exemple à CaF2, sans que se perde l'effet nécessaire. Selon l'invention, pour résoudre ce problème, on propose une poudre de coulée à base de CaO et SiO2 destinée à la coulée continue et à la coulée en lingots des aciers calmis à l'aluminium et caractérisée par le fait qu'elle comprend, en un système ternaire CaO SiO2-A120, au moins 30% de CaO, au moins 30% de SiO2 et au maximum 20% d'A1203, la composition globale de la poudre contenant au maximum 20% de carbone et au maximum 20% de carbonate de sodium et/ou d'autres agents de liquéfaction exempts de fluor.Dans les pourcentages indiqués des oxydes CaO, Si02, et A1203, on ne tient pas compte des autres constituants résiduels de la poudre de coulée,afin de permettre la représentation dans le système Ca0-Si02-Al203. Dans une composition préférentielle de la poudre de coulée, A1203 est astreint à un minimum de 3% et à un maximum de 1. - Une composition préférentielle de poudre de coulée exempte de fluor présente un rapport CaO : SiO2 de 1,2 + 0,2 et une proportion d'Al203 d'environ 8%. Dans une autre composition, le rapport CaO SiO2 est de 1 + 0,2, la proportion d'A1203 étant d'environ 15%. Grâce à la poudre de coulée selon l'invention, le bain d'oxyde silicaté ne contient pas d'ions fluor. Au lieu dotions fluor, on introduit dans le bain d'autres agents de transformation de scorie comme l'oxyde de potassium et l'oxyde de sodium. Le diagramme du dessin annexé indique la région de la poudre de coulée selon l'invention, dans le système ternaire CaO-SiO2 Al203. Un exemple de poudre de coulée dans le système ternaire est : 45% de Cao, 37% de SiO2 et 18% d'A1203 + 15% de C + 15% de carbonate de sodium, la composition globale comprenant 31,5% de CaO, 26% de SiO2, 12,5% d'A1203 + 15 de C + 15% de carbonate de sodium. REVENDICATIONS 1.- Poudre de coulée à base de CaO et SiO2 destinée à la coulée continue et à la coulée en lingots des aciers calmés à l'aluminium et caractérisée par le fait qu'elle comprend, en un système ternaire CaO-Si02-Al203, au moins 30% de CaO, au moins 30% de SiO2 et au moins 20% d'A12Q3, la composition globale de la poudre contenant au maximum 20% de carbone et au maximum 20* de carbonate de sodium et/ou d'autres agents de liquéfaction exempts de fluor. 2.- Poudre selon la revendication 1, caractérisée par le fait que le rapport CaO : SiQ2 est de 1,2 + 0,2. D.- Poudre selon la revendication 1, caractériséepar le fait que le rapport CaO : 8i02 est de 1 + 0,2. 4.- Poudre selon l'une des revendications 1 à 3, caractérisée par le fait qutelle contient au minimum 3% et au maximum 156 d'A1203. 5.- Poudre selon l'une des revendications 1 à 4, caractérisée par le fait qu'elle contient comme fondant du carbonate de potas- sium et/ou d'autres agents de liquéfaction exempts de fluor.